(57)【特許請求の範囲】
【請求項１】
（Ａ）オレフィン−不飽和カルボン酸ランダム共重合体の金属イオン中和物、及びオレフィン−不飽和カルボン酸−不飽和カルボン酸エステルランダム共重合体の金属イオン中和物の群から選ばれる１種又は２種以上の樹脂成分、
（Ｂ）ポリエチレン、及びポリエステル類（但し、ポリ乳酸は除かれる。）の群から選ばれる１種又は２種以上の樹脂成分、及び
（Ｃ）上記（Ａ）成分と（Ｂ）成分との相溶化剤
を含有するゴルフボール用材料であって、上記（Ｃ）相溶化剤の構成成分が、
（Ｃ−ｉ）ポリエチレンとポリエチレンテレフタレートとの組み合わせからなるベースポリマー、
（Ｃ−ｉｉ）カルボキシル基、酸無水物基、（メタ）アクリロイル基、アミノ基、アルコキシシリル基、ヒドロキシル基、イソシアネート基及びオキサゾリン基の群から選ばれる少なくとも１種の官能基を有する水添ジエン系重合体、及び
（Ｃ−ｉｉｉ）カルボキシル基、酸無水物基、エポキシ基、（メタ）アクリロイル基、アミノ基、アルコキシシリル基、ヒドロキシル基、イソシアネート基、オキサゾリン基の群から選ばれる少なくとも１種の官能基を有するオレフィン系重合体（但し、（Ａ）成分とは異なる樹脂である。）
を含有することを特徴とするゴルフボール用材料。
【請求項２】
上記（Ａ）成分と（Ｂ）成分との配合比が、質量比で９５：５〜５：９５である請求項１記載のゴルフボール用材料。
【請求項３】
上記（Ｃ）成分の配合量が、上記（Ａ）成分と（Ｂ）成分との合計量１００質量部に対して、２〜１５質量部である請求項１又は２記載のゴルフボール用材料。
【請求項４】
１層以上のコア及び１層以上のカバーからなるゴルフボールであって、前記コア及び／又はカバーの少なくとも１個の構成部材の材料として、請求項１〜３のいずれか１項記載のゴルフボール用材料からなることを特徴とするゴルフボール。
【発明の詳細な説明】
【技術分野】
【０００１】
本発明は、ゴルフボール用材料に関し、特に、１層以上のコア及び１層以上のカバーからなるゴルフボールのコア及び／又はカバーの構成部材の材料として好適に用いられるゴルフボール用材料に関する。
【背景技術】
【０００２】
従来からゴルフボールのカバー材としてアイオノマー樹脂が広く用いられているが、常にユーザーからは高反発性や高耐久性を有したゴルフボールが求められており、そのアイオノマーベースの樹脂の様々な改良が行われている。また、コスト削減のために、アイオノマーベース樹脂材料に、ポリエチレンやエチレン酢酸ビニル共重合体（ＥＶＡ）などの廉価樹脂を混合する工夫も提案されている。
【０００３】
例えば、アイオノマーベース樹脂に対して中低密度ポリエチレンを少量混合したアイオノマーブレンドをカバー材として用いたゴルフボールが挙げられる（特開昭６０−１４５１６０号公報）。また、特開昭６０−８０４６９号公報、特開平１−３２８７８号公報、特開平４−１２６１６８号公報及び特開平６−３２７７９４号公報には、ゴルフボール用材料として、アイオノマーベース樹脂に対してエチレン酢酸ビニル共重合体（ＥＶＡ）をブレンドした組成物が提案されている。しかしながら、これらの提案されたゴルフボール用材料は、いずれも、アイオノマーと上記各種のポリオレフィンとの相溶性が悪く、このためゴルフボールとして耐久性には問題を有していた。
【０００４】
特開平１１−２７６６３８号公報には、エチレン共重合体の一部又は全部が不飽和ジカルボン酸無水物でグラフト変性されたグラフト共重合体を導入することで、アイオノマーとエチレン共重合体との相溶性が改善され、そのポリマー組成物からなるゴルフボールカバーの耐久性が向上することが提案されているが、十分な耐久性を得るには至っていない。
【０００５】
また、ポリエチレンやエチレン酢酸ビニル共重合体（ＥＶＡ）などの廉価樹脂をアイオノマー樹脂に混合すると耐久性が著しく低下するため、当該ポリマーアロイに有機過酸化物を添加し混練することで耐久性を改善する技術が提案されているが、上記の混練工程に手間がかかる。また、ゴルフボールの製造工程の点から言及すると、アイオノマーとポリエチレンとのポリマー組成物に相溶化剤を加える場合、該ポリマー組成物は、押出機にて事前にコンパウンド工程を要し十分に手間がかかってしまうという問題がある。
【先行技術文献】
【特許文献】
【０００６】
【特許文献１】特開昭６０−１４５１６０号公報
【特許文献２】特開昭６０−８０４６９号公報
【特許文献３】特開平１−３２８７８号公報
【特許文献４】特開平４−１２６１６８号公報
【特許文献５】特開平６−３２７７９４号公報
【特許文献６】特開平１１−２７６６３８号公報
【発明の概要】
【発明が解決しようとする課題】
【０００７】
本発明は、上記事情に鑑みなされたもので、アイオノマー樹脂を主材としたゴルフボール用組成物において、ゴルフボール製造工程の簡便性及び耐久性を向上させたゴルフボール用組成物を提供することを目的とする。
【課題を解決するための手段】
【０００８】
本発明者らは、上記目的を達成するため鋭意検討を重ねた結果、下記の（Ａ）及び（Ｂ）成分、
（Ａ）オレフィン−不飽和カルボン酸ランダム共重合体、オレフィン−不飽和カルボン酸−不飽和カルボン酸エステルランダム共重合体、オレフィン−不飽和カルボン酸ランダム共重合体の金属イオン中和物、及びオレフィン−不飽和カルボン酸−不飽和カルボン酸エステルランダム共重合体の金属イオン中和物の群から選ばれる１種又は２種以上の樹脂成分、
（Ｂ）ポリエチレン、エチレン酢酸ビニル共重合体、及びポリエステル類の群から選ばれる１種又は２種以上の樹脂成分を含有する組成物に、下記の（Ｃ−ｉ）〜（Ｃ−ｉｉｉ）成分、
（Ｃ−ｉ）上記（Ａ）及び（Ｂ）成分の一連の群から選ばれる異なる２種類のベースポリマー、
（Ｃ−ｉｉ）カルボキシル基、酸無水物基、（メタ）アクリロイル基、アミノ基、アルコキシシリル基、ヒドロキシル基、イソシアネート基及びオキサゾリン基の群から選ばれる少なくとも１種の官能基を有する水添ジエン系重合体、
（Ｃ−ｉｉｉ）カルボキシル基、酸無水物基、エポキシ基、（メタ）アクリロイル基、アミノ基、アルコキシシリル基、ヒドロキシル基、イソシアネート基、オキサゾリン基の群から選ばれる少なくとも１種の官能基を有するオレフィン系重合体を含有する相溶化剤を加えることにより、押出機、バンバリー、ニーダー等の混練機でのコンパウンド工程を要さず、ペレットのドライブレンドのみで射出成型またはフィルム成型後に、相溶化を達成しつつ十分な耐久性が得られることを見出し、本発明をなすに至ったものである。
【０００９】
従って、本発明は、下記のゴルフボール用材料及びゴルフボールを提供する。
１．（Ａ）オレフィン−不飽和カルボン酸ランダム共重合体の金属イオン中和物、及びオレフィン−不飽和カルボン酸−不飽和カルボン酸エステルランダム共重合体の金属イオン中和物の群から選ばれる１種又は２種以上の樹脂成分、
（Ｂ）ポリエチレン、及びポリエステル類（但し、ポリ乳酸は除かれる。）の群から選ばれる１種又は２種以上の樹脂成分、及び
（Ｃ）上記（Ａ）成分と（Ｂ）成分との相溶化剤
を含有するゴルフボール用材料であって、上記（Ｃ）相溶化剤の構成成分が、
（Ｃ−ｉ）ポリエチレンとポリエチレンテレフタレートとの組み合わせからなるベースポリマー、
（Ｃ−ｉｉ）カルボキシル基、酸無水物基、（メタ）アクリロイル基、アミノ基、アルコキシシリル基、ヒドロキシル基、イソシアネート基及びオキサゾリン基の群から選ばれる少なくとも１種の官能基を有する水添ジエン系重合体、及び
（Ｃ−ｉｉｉ）カルボキシル基、酸無水物基、エポキシ基、（メタ）アクリロイル基、アミノ基、アルコキシシリル基、ヒドロキシル基、イソシアネート基、オキサゾリン基の群から選ばれる少なくとも１種の官能基を有するオレフィン系重合体（但し、（Ａ）成分とは異なる樹脂である。）
を含有することを特徴とするゴルフボール用材料。
２．上記（Ａ）成分と（Ｂ）成分との配合比が、質量比で９５：５〜５：９５である上記１記載のゴルフボール用材料。
３．上記（Ｃ）成分の配合量が、上記（Ａ）成分と（Ｂ）成分との合計量１００質量部に対して、２〜１５質量部である上記１又は２記載のゴルフボール用材料。
４．１層以上のコア及び１層以上のカバーからなるゴルフボールであって、前記コア及び／又はカバーの少なくとも１個の構成部材の材料として、上記１〜３のいずれかに記載のゴルフボール用材料からなることを特徴とするゴルフボール。
【発明の効果】
【００１０】
本発明のゴルフボール用材料によれば、ゴルフボール製造工程の簡便性を図りつつ、耐久性を十分に改善し得るゴルフボールを提供することができる。
【発明を実施するための形態】
【００１１】
以下、本発明につき、更に詳しく説明する。
本発明のゴルフボール用材料は、上記（Ａ）〜（Ｃ）成分を含有するものであり、（Ａ）成分として、オレフィン−不飽和カルボン酸ランダム共重合体、オレフィン−不飽和カルボン酸−不飽和カルボン酸エステルランダム共重合体、オレフィン−不飽和カルボン酸ランダム共重合体の金属イオン中和物、及びオレフィン−不飽和カルボン酸−不飽和カルボン酸エステルランダム共重合体の金属イオン中和物の群から選ばれる１種又は２種以上の樹脂成分を採用する。
【００１２】
（Ａ）成分に使用されるオレフィン成分としては、炭素数２〜６が好ましく、特に、エチレンが好ましい。また、（Ａ）成分に使用される不飽和カルボン酸としては、炭素数３〜８が好ましく、例えば、アクリル酸、メタクリル酸等が使用される。また、（Ａ）成分に使用される不飽和カルボン酸エステルは、特に制限はないが、低級アルキルエステルが好ましく、特に、アクリル酸ブチル（ｎ−アクリル酸ブチル、ｉ−アクリル酸ブチル）が好ましい。
【００１３】
また、（Ａ）成分中の不飽和カルボン酸の含有量（酸含量）については、特に制限はないが、好ましくは、２質量％以上，２０質量％以下、より好ましくは、４質量％以上，１５質量％以下の範囲である。この酸含量が上記範囲よりも低いと、ゴルフボール用材料の成形物の反発性が得られなくなるおそれがある。また、酸含量が高くなると、極端に硬度が高くなってしまい、耐久性に影響するおそれがある。
【００１４】
上記の（Ａ）成分においては、オレフィン−不飽和カルボン酸ランダム共重合体やオレフィン−不飽和カルボン酸−不飽和カルボン酸エステルランダム共重合体（未中和物）と、オレフィン−不飽和カルボン酸ランダム共重合体の金属イオン中和物やオレフィン−不飽和カルボン酸−不飽和カルボン酸エステルランダム共重合体の金属イオン中和物とを併用することができる。この場合、上記共重合体の未中和物（Ｉ）と金属中和物（ＩＩ）との混合割合は、（Ｉ）：（ＩＩ）＝１０：９０〜９０：１０（質量部）とすることが好ましく、特に好ましくは、３０：７０〜７０：３０である。金属中和物の割合が上記範囲よりも多くなると、硬度が硬くなり材料成形が困難になるおそれがある。
【００１５】
また、（Ａ）成分として上記共重合体の金属中和物（アイオノマー）を使用する場合、その金属中和物の種類や中和度については特に制限はないが、具体例としては、６０モル％Ｚｎ（亜鉛中和度）のエチレン−メタクリル酸共重合体、４０モル％Ｍｇ（マグネシウム中和度）のエチレン−メタクリル酸共重合体、及び４０モル％Ｍｇ（マグネシウム中和度）のエチレン−メタクリル酸−イソブチレンアクリレート３元共重合体等が挙げられる。
【００１６】
（Ａ）成分として具体的には、「ニュクレル」シリーズ（三井・デュポンポリケミカル社製）、「ハイミラン」シリーズ（三井・デュポンポリケミカル社製）、「サーリン」シリーズ、「ＨＰＦ」シリーズ（デュポン社製）、及び「エスコール」シリーズ（ＥｘｘｏｎＭｏｂｉｌ  Ｃｈｅｍｉｃａｌ社製）などの市販品を使用することができる。
【００１７】
次に、（Ｂ）成分としては、ポリエチレン、エチレン酢酸ビニル共重合体、及びポリエステル類の群から選ばれる１種又は２種以上の樹脂成分を採用するものである。
【００１８】
（Ｂ）成分としてポリエチレンを採用する場合、そのポリエチレンとしては、いずれのものも使用でき、例えば、高圧法で重合された低密度ポリエチレン、中低圧法により重合された高密度ポリエチレン等が挙げられる。なお、低密度ポリエチレンの比重は通常０．９０〜０．９４であり、高密度ポリエチレンの比重は通常０．９５〜０．９７である。
【００１９】
ここで、高圧法とは、６００〜１０００気圧において、精製されたエチレンに微量の空気を加えて、２００℃程度に加熱して重合する方法である。また、中圧法とは、エチレンに２０〜３０気圧程度の圧力を加えて、クロムのような触媒を使用して、１５０℃程度に加熱して重合する方法であり、低圧法は四塩化チタンとトリエチルアルミニウムの触媒を使用して、常圧〜５気圧程度の圧力、常温〜７０℃の温度のもとで重合する方法である。
【００２０】
高圧法で製造されたポリエチレンは、重合のときに、高い温度と圧力でエチレンモノマーが無理やりに結合させられるので、ところどころに枝分かれした側鎖が生じる。この側鎖によりポリエチレンの結晶化が妨げられるため、低硬度を示す。
【００２１】
一方、中低圧法により重合されたポリエチレンはエチレンモノマーに触媒を加えて低圧で重合されるので、枝分かれの少ないポリエチレンができる。従って、中低圧法で重合したポリエチレンは枝分かれが少ないので、分子が密に集まり、規則的に並ぶため剛性も大きくなる。
【００２２】
このように、低密度ポリエチレンと高密度ポリエチレンは硬度、密度が異なるため、望まれるカバー材の硬度、密度に応じて、適したポリエチレンをアイオノマー樹脂に添加することが可能である。
【００２３】
この場合、本発明で用いられるポリエチレンとしては、ショアＤ硬度が６５以下、より好ましくは６４以下、更に好ましくは６１以下であることが望ましく、ポリエチレンの硬度が６５より高い場合、打撃時のフィーリングが損なわれ、更にスピン量の減少からコントロール性が低下する可能性がある。その下限は特に制限されないが、４０以上とすることが好ましい。
【００２４】
本発明に用いられる低密度ポリエチレンの例として、東ソー（株）製低密度ポリエチレンの商品名「ペトロセン２１９」、「ペトロセン３３９」、「ぺトロセン３４０」、「ペトロセン３４２」、三洋化成工業社製の「サンワックス」シリーズ、宇部丸善ポリエチレン社製のＵＢＥポリエチレンＪ１０１９等が挙げられる。本発明で用いられる高密度ポリエチレンは、一般に耐衝撃牲グレードとして市販されており、例として京葉ポリエチレン（株）製高密度ポリエチレンのＭ６８００、Ｍ３８００等が挙げられる。
【００２５】
また、（Ｂ）成分としてエチレン酢酸ビニル共重合体を採用する場合、エチレン酢酸ビニル共重合体としては、東ソー（株）製の商品名「ウルトラセン５３０」、「ウルトラセン５３９」、「ウルトラセン５４１」、「ウルトラセン５３７」、「ウルトラセン５１５」、「ウルトラセン５４０」、「ウルトラセン６４０」、「ウルトラセン０７Ｂ５３Ａ」及び「ウルトラセン７１０」等が挙げられる。
【００２６】
（Ｂ）成分としてポリエステル類を採用する場合、ポリエステル類としては、ポリエステル類エラストマー、多価カルボン酸（ジカルボン酸）とポリアルコール（ジオール）との重縮合体の、ポリエチレンテレフタレート、ポリトリメチレンテレフタレート、ポリブチレンテレフタレート、ポリエチレンナフタレート、ポリブチレンナフタレート等が挙げられ、ポリエステルエラストマーとしては、東レ・デュポン（株）製ハイトレルシリーズ、（３０４６、Ｇ３５４８Ｌ、４０４７、４７６７、５５５７、６３４７、７２４７、２５７１、２７５１）、東洋紡（株）製ペルプレンシリーズ（Ｐ−３０Ｂ、Ｐ−４０Ｂ、Ｐ−４０Ｈ、Ｐ−５５Ｂ、Ｐ−７０Ｂ、Ｐ−９０Ｂ、Ｐ−１５０Ｂ、Ｐ−２８０Ｂ、Ｅ−４５０Ｂ、Ｐ−７５Ｍ、Ｐ−１５０Ｍ、Ｓ−１００１、Ｓ−２００１、Ｓ−３００１、Ｓ−６００１、Ｓ−９００１）、三菱化学（株）製プリマロイシリーズ（Ａ１４００、Ａ１５００、Ａ１６００、Ａ１７００、Ａ１８００、Ａ１９００）等が挙げられる。
【００２７】
上記（Ａ）成分と（Ｂ）成分との配合比については、好ましくは質量比で９５：５〜５：９５、より好ましくは７０：３０〜３０：７０である。この配合割合を逸脱すると、繰り返し打撃耐久性が著しく低下するおそれがある。
【００２８】
次に、本発明の（Ｃ）成分である、上記（Ａ）成分と（Ｂ）成分との相溶化剤について説明する。
【００２９】
（Ｃ）成分である相溶化剤は、下記の（Ｃ−ｉ）、（Ｃ−ｉｉ）及び（Ｃ−ｉｉｉ）成分を含有するものである。
【００３０】
（Ｃ−ｉ）成分
（Ｃ−ｉ）成分は、上述した（Ａ）及び（Ｂ）成分の一連の群から選ばれる異なる２種類のベースポリマーである。即ち、（Ｃ−ｉ）成分は、オレフィン−不飽和カルボン酸ランダム共重合体、オレフィン−不飽和カルボン酸−不飽和カルボン酸エステルランダム共重合体、オレフィン−不飽和カルボン酸ランダム共重合体の金属イオン中和物、オレフィン−不飽和カルボン酸−不飽和カルボン酸エステルランダム共重合体の金属イオン中和物、ポリエチレン、エチレン酢酸ビニル共重合体、及びポリエステル類の群から選ばれる異なる２種類の組み合わせからなるベースポリマーである。これらのベースポリマーとして好ましい組み合わせは、ポリエチレンとポリエステル類との組み合わせであり、特に、ポリエチレンとしてポリエチレンテレフタレートとポリエチレンとの組み合わせが好適に採用される。
【００３１】
（Ｃ−ｉｉ）成分
（Ｃ−ｉｉ）成分は、カルボキシル基、酸無水物基、（メタ）アクリロイル基、アミノ基、アルコキシシリル基、ヒドロキシル基、イソシアネート基及びオキサゾリン基の群から選ばれる少なくとも１種の官能基を有する水添ジエン系重合体である。この水添ジエン系重合体とは、共役ジエン系重合体をベースポリマーとし、このベースポリマーに上記の群から選ばれる官能基が導入され、更には、ベースポリマーを構成する共役ジエン化合物単位の二重結合の８０％以上が水素添加された重合体のことである。
【００３２】
ここで、上記の共役ジエン系重合体は、共役ジエン化合物由来の繰り返し単位を含む重合体を意味し、具体的には、１，３−ブタジエン、イソプレン、２，３−ジメチル−１，３−ブタジエン、１，３−ペンタジエン、２−メチル−１，３−オクタジエン、１，３−ヘキサジエン、１，３−シクロヘキサジエン、４，５−ジエチル−１，３−オクタジエン、３−ブチル−１，３−オクタジエン、ミルセン及びクロロプレン等の共役ジエン化合物の繰り返し単位を含む重合体である。特に、本発明では、１，３−ブタジエンやイソプレン由来の繰り返し単位を含む共役ジエン系重合体をベースポリマーとすることが好適である。
【００３３】
（Ｃ−ｉｉｉ）成分
（Ｃ−ｉｉｉ）成分は、カルボキシル基、酸無水物基、エポキシ基、（メタ）アクリロイル基、アミノ基、アルコキシシリル基、ヒドロキシル基、イソシアネート基、オキサゾリン基の群から選ばれる少なくとも１種の官能基を有するオレフィン系重合体である。このオレフィン系重合体とは、オレフィン系重合体をベースポリマーとし、このベースポリマーに上記の群から選ばれる官能基が導入された重合体を意味する。
【００３４】
上記オレフィン系重合体は、オレフィン化合物（即ち、エチレン及び／又はα−オレフィン）由来の繰り返し単位を含む重合体を意味する。α−オレフィンとしては、例えば、プロピレン、１−ブテン、１−ペンテン、３−メチル−１−ブテン、１−ヘキセン、３−メチル−１−ペンテン、４−メチル−１−ペンテン、３−エチル−１−ペンテン、１−オクテン、１−デセン、１−ウンデセン等の炭素数３〜１２のα−オレフィンを挙げることができる。但し、上記オレフィン系重合体は、オレフィン化合物以外の化合物に由来する繰り返し単位を含むものであってもよい。
【００３５】
上記オレフィン系重合体に上記の群から選ばれる官能基を導入する方法としては、オレフィン化合物とその官能基を有する単量体とを共重合させる方法を挙げることができる。例えば、エチレンと（メタ）アクリル酸とを共重合させることにより、カルボキシ基が導入された重合体を、エチレンと無水マレイン酸とを共重合させることにより、酸無水物基が導入された重合体を、エチレンと（メタ）アクリロイル基含有化合物とを共重合させることにより、（メタ）アクリロイル基が導入された重合体を、エチレンとエポキシ基含有化合物とを共重合させることにより、エポキシ基が導入された重合体を得ることができる。なお、官能基の導入は、共重合に限定されるものではなく、グラフト重合等により行っても良い。
【００３６】
（Ｃ−ｉｉｉ）成分の具体例としては、エチレン・（メタ）アクリル酸共重合体、エチレン・（メタ）アクリル酸共重合体をＮａ、Ｚｎ、Ｍｇ等の金属イオンによってカルボキシル基の一部を中和させたアイオノマー、エチレン・（メタ）アクリル酸エステル共重合体のけん化物、エチレン・（メタ）アクリロイル共重合体、エチレン・（メタ）アクリル酸エステル・無水マレイン酸共重合体、エチレン・ビニルイソシアネート共重合体、無水マレイン酸変性ポリエチレン、無水マレイン酸変性エチレン・プロピレン共重合体、エチレン・グリシジルメタクリレート共重合体、エポキシ変性エチレン・プロピレン共重合体、ヒドロキシル変性ポリエチレン、ヒドロキシル変性エチレン・プロピレン共重合体等を挙げることができる。
【００３７】
上記（Ｃ）成分の配合量については、特に制限はないが、上記（Ａ）成分と（Ｂ）成分との合計量１００質量部に対して、好ましくは２〜１５質量部、より好ましくは２〜７質量部である。この配合量が少なすぎる場合には、十分に相溶せず繰り返し打撃耐久性が著しく低下するおそれがある。
【００３８】
本発明のゴルフボール用材料には、本発明の効果を損なわない範囲で、上記（Ａ）〜（Ｃ）成分の組成物に下記の各種の熱可塑性樹脂を配合することができる。具体的に熱可塑性樹脂としては、これらに限定されるものではないが、例えば、ポリオレフィン系エラストマー（ポリオレフィン、メタロセンポリオレフィン含む）、ポリスチレン系エラストマー、ジエン系ポリマー、ポリアクリレート系ポリマー、ポリアミド系エラストマー、ポリウレタン系エラストマー、ポリエステル類系エラストマー、ポリアセタールなどを任意に配合することができる。
【００３９】
更に、本発明のゴルフボール用材料には、任意の添加剤を用途に応じて適宜配合することができる。例えば、本発明のゴルフボール用材料をカバー材として用いる場合、上記（Ａ）〜（Ｃ）成分に、顔料，分散剤，老化防止剤，紫外線吸収剤，光安定剤などの各種添加剤を加えることができる。これら添加剤を配合する場合、その配合量としては、上記（Ａ）〜（Ｃ）成分の総和１００質量部に対して、好ましくは０．１質量部以上、より好ましくは０．５質量部以上、上限として、好ましくは１０質量部以下、より好ましくは４質量部以下である。
【００４０】
本発明のゴルフボール用材料は、例えば、混練型二軸押出機，バンバリー，ニーダー，ラボプラストミル等の各種の混練機を用いて上述の（Ａ）〜（Ｃ）成分を混合することにより得ることができる。製造押出機としては、単軸押出機、２軸押出機のどちらでも良く、２軸押出機がより好ましい。また、これら押出機の連結型でも良く、例えば、単軸押出機−２軸押出機、２軸押出機−２軸押出機等の連結タイプが挙げられる。これらの装置の構成は特別なものではなく、既存の押出機で十分である。
【００４１】
（Ａ）〜（Ｃ）成分を混合する場合、各成分を一緒にホッパーに投入し、所望の条件で押出す方法を採用することができ、また、各成分の使用形態として、各成分をペレットとし、これらのペレットを一緒にホッパーに投入し、ドライブレンドする方法が採用される。また、所望の条件で押出す方法を採用することができる。
【００４２】
上記のドライブレンドする方法により、混練型二軸押出機，バンバリー，ニーダー等の，ラボプラストミル等のインターナルミキサー等の混練機でのコンパウンド工程を必要とせずに、相溶化剤による所望の効果を達成することができる。即ち、ペレットのドライブレンドのみで射出成形（フィルムインサート成形も含まれる）に十分に相溶化を図ることができ、最終的にはゴルフボール用材料の十分な耐久性が得られる。
【００４３】
本発明のゴルフボール用材料は、ワンピースゴルフボールそれ自体の材料として使用されるほか、コアと該コアを被覆するカバーとからなるツーピースソリッドゴルフボール、又は、１層以上のコアと該コアを被覆する１層以上の中間層と該中間層を被覆する１層以上のカバーとからなるマルチピースソリッドゴルフボールにおけるカバー材又は中間層材として用いることができる。特に、１層以上のコアと１層以上のカバーとからなるゴルフボールとする場合、コアがシス−１，４−ポリブタジエン、不飽和カルボン酸金属塩、無機充填剤及び有機過酸化物からなるゴム組成物によって形成され、カバーのうち少なくとも１層に本発明の材料が好適に用いられる。
【実施例】
【００４４】
以下、実施例と比較例を示し、本発明を具体的に説明するが、本発明は下記の実施例に制限されるものではない。
【００４５】
〔実施例１，２、比較例１〜５〕
下記の表１のシス−１，４−ポリブタジエンを主成分とするコア用組成物材料を用い、各実施例及び比較例に共通するソリッドコアを得た。
【００４６】
【表１】
0006390199.tif 000002
【００４７】
次に、下記表２に示す組成のカバー材をドライブレンド法にて、各種ペレットを掻き混ぜた後、上記ソリッドコアを配備した金型内に、１６０〜２６０℃の温度範囲で射出成形し、厚さ１．７ｍｍのカバーを有するツーピースソリッドゴルフボールを製造した。
【００４８】
【表２】
0006390199.tif 000003
【００４９】
なお、表２に記載した材料の詳細は下記の通りである。
（１）ハイミラン１６０１：三井・デュポンポリケミカル社製のＮａ系アイオノマー
（２）ハイミラン１５５７：三井・デュポンポリケミカル社製のＺｎ系アイオノマー
（３）ポリエチレン  Ｊ１０１９：宇部丸善ポリエチレン社製のポリエチレン
（４）ハイトレル３０４６：  東レ・デュポン社製  ポリエステル類エラストマー
（５）相溶化剤（Ｉ）：ベースポリマーがポリプロピレン（ＰＰ）／ポリ乳酸（ＰＬＡ）、官能基含有水添ジエン系重合体と官能基含有オレフィン系重合体の混合物
（６）相溶化剤（ＩＩ）：ベースポリマーがポリプロピレン（ＰＰ）／ポリエチレンテレフタレート（ＰＥＴ）、官能基含有水添ジエン系重合体と官能基含有オレフィン系重合体の混合物
（７）相溶化剤（ＩＩＩ）：ベースポリマーがポリエチレン（ＰＥ）／ポリエチレンテレフタレート（ＰＥＴ）、官能基含有水添ジエン系重合体と官能基含有オレフィン系重合体の混合物
【００５０】
得られた実施例及び比較例の各ゴルフボールについて、諸特性を下記の通り評価した。結果を表３に併記する。
【００５１】
コアの直径
２３．９±１℃の温度で、任意の表面５箇所を測定し、その平均値を１個の測定値とし、測定個数５個のコア及びボールの平均値を求めた。
【００５２】
ボールの直径
２３．９±１℃の温度で、任意のディンプルのない部分を１５箇所測定し、その平均値を１個のボールの測定値とし、測定個数５個のボールの平均値を求めた。
【００５３】
コア及びボールのたわみ量
２３．９±１℃の温度で、対象物（コアまたはゴルフボール）を鋼板の上に置き、初期荷重９８Ｎ（１０ｋｇｆ）から終荷重１２７５Ｎ（１３０ｋｇｆ）に負荷したときの対象物のたわみ量（ｍｍ）を計測した。
【００５４】
初速度
Ｒ＆Ａの承認する装置であるＵＳＧＡのドラム回転式の初速計と同方式の初速測定器を用いて測定した。各対象物球体を２３．９±１℃環境下で３時間以上温調した後、室温２３．９±２℃の部屋でテストした。２５０ポンド（１１３．４ｋｇ）のヘッド（ストライキングマス）を用いて打撃速度１４３．８ｆｔ／ｓ（４３．８３ｍ／ｓ）にて各球体対象物を打撃し、１ダースのボールを各々４回打撃して６．２８ｆｔ（１．９１ｍ）の間を通過する時間を測定し、初速（ｍ／ｓ）を算出した。約１５分間でこのサイクルを行なった。
【００５５】
割れ耐久性
米国Ａｕｔｏｍａｔｅｄ  Ｄｅｓｉｇｎ  Ｃｏｒｐｏｒａｔｉｏｎ製のＡＤＣ  Ｂａｌｌ  ＣＯＲ  Ｄｕｒａｂｉｌｉｔｙ  Ｔｅｓｔｅｒにより、ボールの耐久性を評価した。この試験機は、ゴルフボールを空気圧で発射させた後、平行に設置した２枚の金属板に連続的に衝突させる機能を有する。金属板への入射速度は４３ｍ／ｓとした。ゴルフボールが割れるまでに要した発射回数を測定した。
【００５６】
【表３】
0006390199.tif 000004
【００５７】
表３の結果より、アイオノマー／ポリエチレン系のカバー組成物において、相溶化剤（ＩＩＩ）を加えた実施例１は、相溶化剤を添加しない比較例１、相溶化剤（Ｉ）を加えた比較例２、相溶化剤（ＩＩ）を加えた比較例３に比べて、割れ耐久性に優れることが分かる。
また、アイオノマー／ポリエステル類エラストマー系のカバー組成物において、相溶化剤（ＩＩＩ）を加えた実施例２は、相溶化剤を添加しない比較例４、相溶化剤（Ｉ）を加えた比較例５に比べて、割れ耐久性に優れることが分かる。